(57)【要約】特別な処理を施すことなく、簡便な方法で垂直配向液晶位相差フィルムを得ることができる配向基板、および該配向基板を用いた垂直配向液晶位相差フィルムの製造方法を提供する。無機性物質の層の表面上にアクリルポリマー層を形成してなる垂直配向用基板を用い、該基板上に塗布等により液晶性化合物層を設けることにより、該液晶性化合物を垂直配向させることができる。【特許請求の範囲】
【請求項１】
無機性物質の層表面にアクリルポリマー層を形成してなる垂直配向用基板。
【請求項２】
無機性物質がアルミニウムまたは酸化アルミニウムまたは銀であって、かつこれらの無機性物質の層が高分子フィルム上に形成されていることを特徴とする請求の範囲第１項に記載の垂直配向用基板。
【請求項３】
アクリルポリマーが少なくともアクリル酸アルキルエステルを用いて重合されたポリマーである請求の範囲第１項または２項に記載の垂直配向用基板。
【請求項４】
アクリルポリマーの層の厚さが０．０１μｍ〜２０μｍである請求の範囲第１項ないし３項に記載の垂直配向用基板。
【請求項５】
請求の範囲第１項ないし４項に記載の垂直配向用基板のアクリルポリマー層上に液晶性化合物層を形成し、液晶状態で該液晶性化合物を該垂直配向用基板面に対して垂直方向に配向させ、その配向状態を維持したまま固定化することを特徴とする垂直配向液晶位相差フィルムの製造方法。
【請求項６】
液晶性化合物が固定化する液晶性アクリル酸エステル化合物であり、固定化が紫外線を照射することによりなされることを特徴とする請求の範囲第５項に記載の垂直配向液晶位相差フィルムの製造方法。
【請求項７】
請求の範囲第２項または３項の垂直配向用基板と該配向膜面に対して垂直方向に配向した垂直配向液晶位相差フィルムとを含む光学フィルム。
【請求項８】
請求の範囲第７項に記載の光学フィルムを有する反射型または反射半透過型液晶表示装置。
【発明の詳細な説明】
【技術分野】  本発明は、液晶性化合物を垂直に配向させるための配向用基板およびこれを用いた垂直配向液晶位相差フィルムの製造方法に関する。
【背景技術】  ラビング処理されたポリイミドやポリビニルアルコール等のいわゆる配向機能を有する基板上に液晶性化合物層を形成し、適当な温度と時間を経ることで該液晶性化合物がラビング方向に配向することが知られている。液晶性化合物の配向方向は、通常、ラビング方向であるが、配向基板の種類や処理条件によっては該配向基板面に対して垂直方向に配向させることも可能である。この配向基板面に対して垂直方向に液晶性化合物を配向させる方法は多数知られており、例えば、特許文献１、２、３や非特許文献１に記載されているような種々の方法が提案されている。
【特許文献１】  特開平１０−３１９４０８
【特許文献２】  特開２００２−１７４７２４
【特許文献３】  特開２００２−３６５６３５
【特許文献４】  特表２０００−５１４２０２
【特許文献５】  特開２００２−６９４５０
【特許文献６】  ＷＯ９７／４４７０３
【特許文献７】  特開平９−５２９６２
【非特許文献１】  液晶便覧編集委員会編、液晶便覧、丸善株式会社、３５８頁
本発明は、液晶性化合物を垂直方向に配向させるための新規な垂直配向用基板を提供することにある。
本発明者らは、上記の目的を解決すべく鋭意検討を行った結果、無機性物質の層表面にアクリルポリマーの層を形成してなる垂直配向基板を用いて該配向基板上に液晶性化合物層を形成し、液晶状態で配向させることにより、該液晶性化合物を該配向基板面に対して垂直方向に配向させることができることを新規に見出し本発明に至った。
【発明の開示】
すなわち、本発明は、
（１）無機性物質の層表面にアクリルポリマー層を形成してなる垂直配向用基板、
（２）無機性物質がアルミニウムまたは酸化アルミニウムまたは銀であって、かつこれらの無機性物質の層が高分子フィルム上に形成されていることを特徴とする（１）に記載の垂直配向用基板、
（３）アクリルポリマーが少なくともアクリル酸アルキルエステルを用いて重合されたポリマーである（１）または（２）に記載の垂直配向用基板、
（４）アクリルポリマーの層の厚さが０．０１μｍ〜２０μｍである（１）ないし（３）に記載の垂直配向用基板、
（５）（１）ないし（４）に記載の垂直配向用基板のアクリルポリマー層上に液晶性化合物層を形成し、液晶状態で該液晶性化合物を該垂直配向用基板面に対して垂直方向に配向させ、その配向状態を維持したまま固定化することを特徴とする垂直配向液晶位相差フィルムの製造方法、
（６）液晶性化合物が固定化する液晶性アクリル酸エステル化合物であり、固定化が紫外線を照射することによりなされることを特徴とする（５）に記載の垂直配向液晶位相差フィルムの製造方法、
（７）（２）または（３）の垂直配向用基板と該配向膜面に対して垂直方向に配向した垂直配向液晶位相差フィルムとを含む光学フィルム、
（８）（７）に記載の光学フィルムを有する反射型または反射半透過型液晶表示装置、
に関する。
【発明を実施するための最良の形態】  本発明の垂直配向用基板に用いられる無機性物質の層とは、ガラス板のように基板そのものが無機化合物で形成されているものや、プラスチックフィルム上に蒸着やスパッタリング、コーティングなどによって無機性物質の層を形成したものなどが挙げられる。無機性物質としては、例えば、アルミニウム、銀等の無機金属や、シリカ、酸化アルミニウム等の無機化合物が挙げられるが、アルミニウムまたは酸化アルミニウムまたは銀が特に好ましい。アルミニウムおよび酸化アルミニウムは厳密に分類されているのではなく、例えばアルミニウムを高分子フィルム上に蒸着すると、蒸着層表面が酸化され、酸化アルミニウムが生成するような場合も含むことを意味する。無機性物質の層の厚さは、ある程度の均一な膜として形成されていれば特に限定されないが、好ましくは１０ｎｍ〜１０μｍ、より好ましくは０．０１μｍ〜５μｍ程度が良い。また、該無機性物質の層表面は、最終的に形成される液晶性化合物層の配向に影響を与えない程度に平滑であることが好ましい。
本発明の垂直配向用基板に用いられる基板としては、上記のガラス板のような無機化合物や高分子フィルム等が挙げられる。高分子フィルムとしては、最終的に形成される液晶性化合物層の配向に影響を与えない程度に平滑で、無機性物質の層を形成したり、さらにその上にアクリルポリマー層を形成する際の加工性に優れていることが好ましい。そのような高分子フィルムとしては例えばポリエステル、ポリカーボネート、ポリアリレート、ポリエーテルサルフォン、トリアセチルセルロース、シクロオレフィンポリマー等からなるフィルムが挙げられる。これらのフィルムには、上記加工性を向上させるためにトリフェニルフォスフェート等の正燐酸エステルやエチルフタリルエチルグリコレート等のフタル酸エステルといった可塑剤を添加することも可能である。また、該高分子フィルムの厚さは好ましくは１０μｍ〜２００μｍ、より好ましくは２０μｍ〜１００μｍ程度がよい。
本発明の垂直配向用基板に用いられるアクリルポリマーは、（メタ）アクリル酸エステルと他の共重合可能な化合物との共重合物である。主成分の（メタ）アクリル酸エステルとしては、例えば、（メタ）アクリル酸メチル、（メタ）アクリル酸エチル、（メタ）アクリル酸プロピル、（メタ）アクリル酸イソプロピル、（メタ）アクリル酸ｎ−ブチル、（メタ）アクリル酸イソブチル、（メタ）アクリル酸ｔ−ブチル、（メタ）アクリル酸ｎ−ペンチル、（メタ）アクリル酸ｎ−ヘキシル、（メタ）アクリル酸ｎ−ヘプチル、（メタ）アクリル酸ｎ−オクチル、（メタ）アクリル酸ｎ−ノニル、（メタ）アクリル酸ｎ−デシル、（メタ）アクリル酸ｎ−ドデシル等の（メタ）アクリル酸のアルキルエステル等が挙げられる。他の共重合可能な化合物としては、アクリル酸、メタクリル酸、マレイン酸、イタコン酸等のカルボキシル基を有する化合物や、２−ヒドロキシエチル（メタ）アクリレート、２−ヒドロキシプロピル（メタ）アクリレート、３−クロロ−２−ヒドロキシプロピル（メタ）アクリレート、ジエチレングリコールモノ（メタ）アクリレート等の水酸基を有する（メタ）アクリル酸エステルが挙げられる。これらカルボキシル基および水酸基を有する（メタ）アクリル酸エステルを例えば上記アクリル酸のアルキルエステルと共重合させることにより、得られるポリマーにさらに架橋剤を加えて架橋させることが可能となり、アクリルポリマー層に適度な硬さを付与したり、溶剤溶解性を変えて耐溶剤性を向上することができる。
また、他の共重合可能な化合物としてイソボニル（メタ）アクリレート、ジシクロペンテニルオキシエチル（メタ）アクリレート、Ｎ，Ｎ−ジメチルアミノプロピルアクリルアミド、アクリロイルモルホリン、Ｎ，Ｎ−イソプロピルアクリルアミド、アクリルアミド、Ｎ−メチロールアクリルアミド等の種々の化合物を必要に応じて添加しても良い。
これらの化合物の使用割合は、アクリル酸アルキルエステルが５０重量％〜９８重量％、好ましくは７０重量％〜９８重量％、他の共重合可能な化合物が２重量％〜５０重量％、好ましくは２重量％〜３０重量％程度が良い。必要に応じて添加される他の化合物はアクリル酸アルキルエステルと他の共重合可能な化合物の混合物に対して０〜２０重量％、好ましくは０〜１０重量％程度が好ましい。
これらの化合物を共重合させるためには通常、重合開始剤を添加し、加熱等により重合させる。重合開始剤としては例えば、アゾビスイソブチロニトリル、ベンゾイルパーオキサイド、ジ−ｔ−ブチルパーオキサイド、クメンパーオキサイド等が挙げられる。これらは上記重合可能な化合物の混合物に対して０．０１重量％〜１重量％、好ましくは０．１重量％〜０．５重量％程度重合させる際に添加すれば良い。
また、重合後のアクリルポリマーの硬さや耐溶剤性などを調節するために、架橋剤による架橋処理を行うこともできる。架橋剤としては例えば、トルエンジイソシアネート、ヘキサメチレンジイソシアネート等の芳香族および脂肪族イソシアネート化合物や、ブチルエーテル化スチロールメラミン、トリメチロールメラミン等のメラミン化合物、ジアミン化合物、エポキシ樹脂系化合物、尿素樹脂系化合物等が挙げられる。これらは重合後のポリマーに対して１重量％〜３０重量％、好ましくは５重量％〜２０重量％程度架橋させる際に添加すれば良い。
本発明で用いられるアクリルポリマーは例えば、（メタ）アクリル酸エステルと他の共重合可能な化合物及び必要に応じて添加する重合可能な化合物を酢酸エチルや酢酸ブチル、トルエン、キシレン、イソプロピルアルコール、メチルエチルケトン、メチルイソブチルケトン等の有機溶剤に溶解し、重合開始剤の存在下で加熱することにより重合させることにより得ることができる。また、パラロイドＡＴ−７４６、パラロイドＡＴ−６３、パラロイドＷＲ−９７、パラロイドＡＴ−４００、パラロイドＡＴ−４１０、パラロイドＡＴ−７６、パラロイドＡＴ−８１、パラロイドＡＴ−１４７、パラロイドＡＴ−８５、パラロイドＡＴ−１４８、パラロイドＡＴ−９ＬＯ、パラロイドＡＵ−６０８Ｓ、パラロイドＡＵ−６０８Ｂ、パラロイドＡＵ−６０８Ｘ、パラロイドＡＵ−１１６４、パラロイドＡＵ−１００４、パラロイドＡＵ−１０３３、パラロイドＡＵ−９４６、パラロイドＡＵ−１１６６（いずれもロームアンドハース社製）等の市販のアクリルポリマーも使用可能であり、特にパラロイドＡＵ−６０８Ｂ、パラロイドＡＵ−１１６６が好ましい。
本発明の垂直配向用基板は、例えばポリエステルのフィルム上に設けられた無機性物質の層上に、上記アクリルポリマーに架橋剤を添加した溶液を塗布し、加熱により溶剤を除去するとともに架橋処理を行い、アクリルポリマー層を形成することにより得られる。アクリルポリマーに架橋剤を添加した溶液を調整する際に用いられる溶剤としては、例えば、トルエン、キシレン等の芳香族類、メタノール、エタノール、イソプロピルアルコール、ｎ−ブタノール、イソブタノール等のアルコール類や、アセトン、メチルエチルケトン、メチルイソブチルケトン、４−ペンタノン、シクロペンタノン、シクロヘキサノン等のケトン類や、酢酸メチル、酢酸エチル、酢酸ブチル、乳酸メチル、乳酸エチル等のエステル類、プロピレングリコールモノメチルエーテルアセテート、メチルセロソルブ、エチルセロソルブ、ブチルセロソルブ等のセロソルブ類、ヘキサン、シクロヘキサン、メチルシクロヘキサン、ヘプタン等の炭化水素類等が挙げられる。これら溶剤は単独で使用しても良いし、複数の溶剤を目的に応じた比率で混合した混合溶剤として使用しても良い。塗布する方法は液晶性化合物層の配向に影響を与えない程度に平滑な表面性を実現させることが可能であれば特に制限はないがスピンコート方式、ワイヤーバーコート方式、グラビアコート方式、マイクログラビアコート方式、カレンダーコート方式、スプレーコート方式、メニスカスコート方式、ディップコート方式、スロットダイ方式等の塗布方法が好ましい。また、アクリルポリマー層の厚さは好ましくは０．０１μｍ〜２０μｍ、より好ましくは０．１〜１０μｍ程度が良い。
こうして得られた本発明の垂直配向用基板を用い、該配向用基板上に液晶性化合物の層を形成し、液晶状態を示す適度な条件に放置することで該液晶性化合物を該配向用基板面に対して垂直方向に配向させることができる。液晶性化合物としては、例えば、一定の温度範囲でネマティック相を示す低分子量あるいは高分子量の液晶性化合物であり、配向後、該配向状態を固定化することが可能な化合物が好ましい。垂直配向した状態を固定化できれば、そのまま垂直配向液晶位相差フィルムとして使用することが可能となるため、低分子量の液晶性化合物の場合は、重合可能な化合物であることが好ましい。そのような化合物としては例えば、（メタ）アクリロイル基やエポキシ基といった重合可能な置換基を有し、ある温度範囲で液晶性を示し、重合開始剤の存在下で重合することが可能な化合物である。具体的には、例えば、特許文献４や、特許文献５、特許文献６に記載の下記液晶性アクリル酸エステル等が挙げられる。
2004072699.tif 000002
またはエポキシ基を有する液晶性化合物およびその混合物や特許文献７に記載のディスコティック液晶性を示す液晶性アクリル酸エステル等が挙げられるが、光重合開始剤の存在下で紫外線で重合が可能である液晶性アクリル酸エステルが好ましい。このような液晶性アクリル酸エステルは、１種でも使用可能であるが、液晶性を示す温度領域を拡大するためや、複屈折性を制御するために、通常２種以上の混合物で用いることが好ましい。
上記の液晶性化合物を垂直配向用基板面に対して垂直方向に配向させる方法としては例えば、重合開始剤を含有する上記液晶性化合物の溶液を本発明の該配向用基板のアクリルポリマー面に塗布する。そのような塗布方法としては、該化合物を下記するような溶剤で溶解した溶液とし、塗工装置を用いて塗布する方法が好ましい。液晶性化合物を溶解する際に用いる溶剤は、用いる化合物の溶剤溶解性や、塗布される高分子垂直配向用基板のアクリルポリマー層へのぬれ性等によって異なるが、例えば、トルエン、キシレン等の芳香族類、メタノール、エタノール、イソプロピルアルコール、ｎ−ブタノール、イソブタノール等のアルコール類や、アセトン、メチルエチルケトン、メチルイソブチルケトン、４−ペプタノン、シクロペンタノン、シクロヘキサノン等のケトン類や、酢酸メチル、酢酸エチル、酢酸ブチル、乳酸メチル、乳酸エチル等のエステル類、プロピレングリコールモノメチルエーテルアセテート、メチルセロソルブ、エチルセロソルブ、ブチルセロソルブ等のセロソルブ類、ヘキサン、シクロヘキサン、メチルシクロヘキサン、ヘプタン等の炭化水素類等が挙げられる。これら溶剤は単独で使用しても良いし、複数の溶剤を目的に応じた比率で混合した混合溶剤として使用しても良い。また、塗工装置としては、例えば、スピンコート方式、ワイヤーバーコート方式、グラビアコート方式、マイクログラビアコート方式、カレンダーコート方式、スプレーコート方式、メニスカスコート方式、ディップコート方式、スロットダイ方式等の塗布方法が好ましい。液晶性化合物層の厚さは、所望とする位相差値、液晶性化合物のもつ複屈折率によって適宜定められるが、好ましくは０．１μｍ〜７μｍ、より好ましくは０．５μｍ〜５μｍ程度である。
次いで、加熱により溶剤を除去後、化合物の種類によっては溶剤の除去と同時に、あるいは、液晶性化合物が液晶状態を示し、かつ、配向に適した温度条件下で一定時間放置することにより該液晶性化合物が垂直配向用基板面に対して垂直方向に配向する。次いで、重合開始剤が光重合開始剤であれば液晶性化合物が配向状態を保持できる温度下で紫外線を照射し、液晶性化合物を重合させることにより該配向状態を固定化することができる。紫外線の照射量は通常１００〜１０００ｍＪ／ｃｍ２程度であり、空気中または重合反応が進行しにくい場合には窒素雰囲気下で照射される。
このように配向状態が固定化された液晶性化合物の層を有するフィルムは垂直配向液晶位相差フィルムとして使用することができる。例えば本発明の垂直配向用基板のアクリルポリマー層と液晶性化合物層とが剥離可能な場合は、粘着剤等を用いて液晶性化合物層のみを他のフィルム（例えば位相差フィルムや偏光フィルム）に転写することが可能である。このような垂直配向液晶位相差フィルムは、例えば、視野角依存性を持つ一軸延伸された位相差フィルムに該液晶性化合物層を粘着剤等を用いて転写することにより、該一軸延伸された位相差フィルムの視野角依存性を改良することができる。また、転写後の垂直配向用基板は再利用することが可能であるため、その都度垂直配向用基板を作製する必要が無く、大幅なコストの削減が可能となる。また、無機化合物層がアルミニウムまたは酸化アルミニウムまたは銀であり、その上にアクリルポリマー層を有する本発明の垂直配向用基板と該配向基板上に本発明の方法で形成された垂直配向液晶位相差フィルムをそのまま一体化品として使用したり、該配向基板と垂直配向液晶位相差フィルムを粘着剤や接着剤を介して一体化した本発明の該配向基板と垂直配向液晶位相差フィルムを含む本発明の光学フィルムは、反射型または反射半透過型液晶表示装置の反射透過フィルムとして使用することができる。反射型または反射半透過型液晶表示装置は、通常円偏光フィルムを用いるが、円偏光フィルムは通常、偏光フィルムと位相差が波長の１／４であるいわゆる１／４波長板と呼ばれる位相差フィルムを偏光フィルムの吸収軸と位相差フィルムの遅相軸が４５°になるように積層された構成となっている。この１／４波長板は、１枚の位相差フィルムに限定されず、位相差フィルムがもつ波長依存性を改善するために、複数の異なる位相差値を有する位相差フィルムを該フィルムの遅相軸が積層後に積層体全体としても実質的に１／４波長板として機能するような角度で積層された１／４波長板も含まれる。この円偏光フィルムは反射板からの反射光を吸収できるため、反射板と円偏光フィルムとの間にＴＮ（ツイストネマチック）型やツイストしていない平行または垂直配向型液晶セルを配置し、入射する円偏光を液晶セルによって制御することで、画像表示が可能となる。しかし、円偏光フィルムや液晶セルに視野角依存性がある場合、見る角度によって位相差値が変化するため鮮明な画像を見ることが可能なのは正面方向に限られてしまう。このような場合、本発明の光学フィルムを用いた本発明の反射型または反射半透過型液晶表示装置とすることにより、反射フィルムとしての機能と垂直配向液晶位相差フィルムの視野角補償機能を同時に付与することができ、視野角特性の優れた液晶表示装置を得ることができる。
【実施例】  以下実施例と比較例を挙げて本発明をさらに具体的に説明する。
【実施例１】  パラロイドＡＵ−６０８Ｂ（ロームアンドハース社製）を酢酸ブチルで希釈し、１０重量％溶液を調製した。次にこの溶液にトルエンジイソシアネートをパラロイド固形分に対し１０重量％添加した。この溶液をアルミニウムを蒸着したポリエステルフィルムのアルミニウム蒸着面側にワイヤーバーで乾燥後の厚さが２μｍになるように均一に塗布し、加熱により溶剤除去と架橋処理を行い本発明の垂直配向用基板を得た。次に紫外線硬化型液晶性化合物の混合物
2004072699.tif 000003
３６．６重量部
2004072699.tif 000004
４２．１重量部
2004072699.tif 000005
９．３重量部
と光重合開始剤イルガキュアー９０７（チバスペシャリティーケミカルズ社製）１２重量部をトルエン２１０重量部、シクロヘキサノン９０重量部の混合溶剤で溶解し、固形分濃度が２５％の液晶性化合物の混合物の溶液を調製した。この溶液を上記の垂直配向用基板のアクリルポリマー面側にスピンコーターで乾燥後の厚さが約１μｍになるように均一に塗布し加熱により溶媒を除去後、高圧水銀灯（１２０Ｗ／ｃｍ）を照射して重合させて垂直配向液晶位相差フィルムを作製した。次に粘着剤を塗布したガラス板を用いて得られた該液晶位相差フィルム（重合した液晶性化合物層）を垂直配向用基板のアクリルポリマー層から剥離し、ガラス板へ転写したところ、該液晶位相差フィルムは透明であった。次にこのガラス板に転写した該液晶位相差フィルムを、該液晶位相差フィルム正面から傾斜させた時の波長５９０ｎｍにおける位相差値の変化を自動複屈折測定器（王子計測機器社製：ＫＯＢＲＡ−２１ＡＤＨ）を用いて測定した。結果を図１に示した。図１より、得られた液晶位相差フィルムは、該垂直配向用基板面に対して垂直方向に配向していることが分かった。
【実施例２】  アルミニウムを蒸着したポリエステルフィルムの代わりにガラス板を用いる以外は実施例１と同様の操作により液晶位相差フィルムを作製した。結果を図１に示した。図１より、得られた液晶位相差フィルムは、該垂直配向用基板面に対して垂直方向に配向していることが分かった。
2004072699.tif 000006
【実施例３】  パラロイドＡＵ−６０８Ｂ（ロームアンドハース社製）の代わりにパラロイドＡＵ−１１６６（ロームアンドハース社製）を用いる以外は実施例１と同様の操作により液晶位相差フィルムを作製した。結果を図１に示した。図１より、得られた液晶位相差フィルムは、該垂直配向用基板面に対して垂直方向に配向していることが分かった。
【実施例４】  実施例１で用いた液晶性化合物層を剥離した垂直配向用基板を用いて再度実施例１と同様の操作を行い、液晶位相差フィルムを作製した。結果を図１に示した。図１より、得られた液晶位相差フィルムは、該垂直配向用基板面に対して垂直方向に配向していることが分かった。
比較例
比較例１
アルミニウムを蒸着したポリエステルフィルムの代わりに何も蒸着していないポリカーボネートフィルムを用いる以外は実施例１と同様の操作を行ったが、液晶性化合物は全く配向しなかった。
実施例１〜３と比較例の結果から、本発明の方法においては液晶性化合物は垂直配向用基板面に対して垂直方向に配向していることが分かる。また、実施例４より本発明の垂直配向用基板は再利用することが可能であることが分かる。
【産業上の利用可能性】  本発明は、無機性物質の層の表面上にアクリルポリマーの層を形成してなる垂直配向用基板、および該配向基板を用いた垂直配向液晶位相差フィルムの製造方法、および該配向基板および該液晶位相差フィルムを含む光学フィルム、および該光学フィルムを有する反射型または反射半透過型液晶表示装置であって、本発明の配向垂直用基板を用いることにより、液晶性化合物を該配向基板面に対して垂直方向に配向させることができる。また、この垂直配向基板は無機性物質の層単独の場合のような、温度や湿度等の環境の変化によって容易に酸化され表面状態が変化することは無く、再利用することが可能である。従って、垂直配向液晶位相差フィルムのみを使用したい場合は、該液晶位相差フィルムを該配向基板から剥離して再度使用すれば良く、その都度配向基板を作製する必要が無いため、大幅なコスト削減や得られる液晶位相差フィルムの薄型化が可能となる。また、本発明で得られた垂直配向液晶位相差フィルムを用いることにより、一軸延伸された位相差フィルムや液晶セルの視野角依存性を改善することができる。さらに、本発明の光学フィルムを用いることにより、視野角特性に優れた反射型または反射半透過型液晶表示装置を得ることができる。
【国際調査報告】
2004072699.tif 000007
2004072699.tif 000008
2004072699.tif 000009
2004072699.tif 000010